(57)【要約】【課題】低電気抵抗であって高い導電性を有すると共に、金属薄膜部分からの反射が抑制され視認性の改善された低反射積層膜を提供する。【解決手段】ＮｉとＡｌから選択される少なくとも１種のＸ元素を含み、残部がＣｕおよび不可避不純物であり、膜の一部が窒化し、かつ、膜厚が５０ｎｍである場合の、波長６５０ｎｍの反射率が４５％以下であると共に、波長６５０ｎｍの光吸収率が４０％以上であることを特徴とする窒素含有Ｃｕ合金膜。【選択図】図３
2016191967.tif 000002
【特許請求の範囲】
【請求項１】
ＮｉとＡｌから選択される少なくとも１種のＸ元素を含み、残部がＣｕおよび不可避不純物であり、膜の一部が窒化し、かつ
膜厚が５０ｎｍである場合の、波長６５０ｎｍの反射率が４５％以下であると共に、波長６５０ｎｍの光吸収率が４０％以上であることを特徴とする窒素含有Ｃｕ合金膜。
【請求項２】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、膜厚５０ｎｍにおける波長６５０ｎｍの反射率が４５％以下であって、波長６５０ｎｍの光吸収率が４０％以上である、膜の一部が窒化したＣｕ膜とを有し、かつ
第１層と第２層の２層積層膜の可視光反射率が４５％以下であると共に、該２層積層膜のシート抵抗が１．０Ω／□以下であることを特徴とする積層膜。
【請求項３】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、膜厚５０ｎｍにおける波長６５０ｎｍの反射率が４５％以下であって、波長６５０ｎｍの光吸収率が４０％以上である、膜の一部が窒化したＣｕ膜と、
第３層として、Ｉｎ、Ｚｎ、ＳｎおよびＡｌよりなる群から選択される少なくとも１種の元素を含む酸化物膜とを有し、かつ
前記第１層、第２層および第３層の３層積層膜の可視光反射率が３０％以下であると共に、該３層積層膜のシート抵抗が１．０Ω／□以下であることを特徴とする積層膜。
【請求項４】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、請求項１に記載の窒素含有Ｃｕ合金膜とを有し、かつ
第１層と第２層の２層積層膜の可視光反射率が４５％以下であると共に、該２層積層膜のシート抵抗が１．０Ω／□以下であることを特徴とする積層膜。
【請求項５】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、請求項１に記載の窒素含有Ｃｕ合金膜と、
第３層として、Ｉｎ、Ｚｎ、ＳｎおよびＡｌよりなる群から選択される少なくとも１種の元素を含む酸化物膜とを有し、かつ
前記第１層、第２層および第３層の３層積層膜の可視光反射率が３０％以下であると共に、該３層積層膜のシート抵抗が１．０Ω／□以下であることを特徴とする積層膜。
【請求項６】
前記第１層は、Ｍｎ、Ｎｉ、Ｃｏ、Ｇｅ、ＺｎおよびＴｉよりなる群から選択される少なくとも１種のＺ元素を含むＣｕ合金膜である請求項２〜５のいずれかに記載の積層膜。
【請求項７】
前記第３層は、少なくともＩｎを含む酸化物膜である請求項３、５および６のいずれかに記載の積層膜。
【請求項８】
前記第１層の膜厚は４０〜４００ｎｍである請求項２〜７のいずれかに記載の積層膜。
【請求項９】
請求項１に記載の窒素含有Ｃｕ合金膜を有する低反射導電膜または低反射配線。
【請求項１０】
請求項２〜８のいずれかに記載の積層膜を有する低反射導電膜または低反射配線。
【請求項１１】
請求項９または１０に記載の低反射導電膜または低反射配線を含む表示装置。
【請求項１２】
請求項９または１０に記載の低反射導電膜または低反射配線を含むタッチパネルセンサー。
【請求項１３】
請求項９または１０に記載の低反射導電膜または低反射配線を含む電磁波シールド。
【請求項１４】
請求項１に記載の窒素含有Ｃｕ合金膜を形成するためのＣｕ合金スパッタリングターゲット。
【請求項１５】
請求項１〜８のいずれかに記載の窒素含有Ｃｕ合金膜または積層膜を製造する方法であって、前記窒素含有Ｃｕ合金膜または前記膜の一部が窒化したＣｕ膜を、窒素ガスまたは窒素含有ガスを含む雰囲気下で反応性スパッタリング法により形成することを特徴とする窒素含有Ｃｕ合金膜または積層膜の製造方法。
【発明の詳細な説明】
【技術分野】
【０００１】
本発明は、窒素含有Ｃｕ合金膜、積層膜、およびこれらの製造方法、ならびにＣｕ合金スパッタリングターゲットに関する。
【背景技術】
【０００２】
金属材料は高い導電性を示すが、反射率が高い。よって例えばタッチパネルのセンサー電極に、ＩＴＯ薄膜よりも低抵抗を実現できる材料として金属を、メッシュ状に加工した金属メッシュ配線が提案されている。しかし上述の通り反射率が高いため、該配線のメッシュパターンが可視化するといった課題がある。よって上記電極に金属薄膜を用いた場合、該金属薄膜からの反射を抑制することが求められる。この金属薄膜からの反射が抑制されることを、以下「視認性が改善される」ということがある。この視認性が改善された電極構造として、例えば下記特許文献１〜３の技術が挙げられる。
【０００３】
例えば特許文献１には、基板上に相互離隔される複数の導電性パターンセルを形成し、前記導電性パターンセル上に絶縁層を形成し、前記絶縁層上に黒色の導電材料を用いて前記導電性パターンセルを相互接続するブリッジ電極を形成することを特徴とするタッチパネルの電極パターンの製造方法が示されている。前記ブリッジ電極は、Ａｌ、Ａｕ、Ａｇ、Ｓｎ、Ｃｒ、Ｎｉ、ＴｉまたはＭｇの金属を用い、薬品との反応により酸化、窒化、フッ化して、黒色化することが示されている。
【０００４】
上記特許文献１には、金属の黒色化処理によるブリッジ電極の反射率低減化技術は示されているが、電気抵抗率の低減は全く考慮されていない。そのため、上記例示では、金属酸化物により電極が高抵抗化する場合もあり、電極には不適である。また、上記特許文献１には、Ａｇ窒化物やＭｇ酸化物などのように反応性が高く取り扱いが困難であるか、微細加工が困難である金属も含まれており、実用性に欠けると思われる。
【０００５】
特許文献２には、配線部の金属光沢反射光によりタッチパネル下に配置されるディスプレイの視認性を低下することなく、メッシュ状としても２枚のフィルムの貼り合わせのズレが生じない透明導電性フィルムに適用することが可能な積層体が示されている。該積層体として、少なくとも黒化層を２層、基材を１層有する積層体が示されている。また前記黒化層として、窒化銅、酸化銅、窒化ニッケル、及び酸化ニッケルからなる群より選ばれる少なくとも１つを含む層が示されている。また黒化層は好ましくは、層の全体１００原子％において、銅およびニッケルの合計含有量（原子数基準）が５０原子％以上９５原子％以下の層であり、かつ窒素および酸素の合計含有量（原子数基準）が５原子％以上５０原子％以下の層であることが示されている。
【０００６】
特許文献３には、経時においても黒化の色調が変化することがなく、タッチパネル下に配置されるディスプレイの視認性を低下することがない透明導電性フィルムに適用することが可能な積層体が示されている。また該積層体は、黒化層中の窒化銅について、窒化銅の酸化物を構成する窒素原子数と窒化銅の非酸化物を構成する窒素原子数との合計を１００原子％とした場合に、窒化銅の酸化物を構成する窒素原子数が１原子％以上５０原子％以下であることが示されている。
【先行技術文献】
【特許文献】
【０００７】
【特許文献１】特開２０１３−１２７７９２号公報
【特許文献２】特開２０１３−１２９１８３号公報
【特許文献３】特開２０１３−１６９７１２号公報
【発明の概要】
【発明が解決しようとする課題】
【０００８】
本発明は上記の様な事情に着目してなされたものであって、その目的は、高い導電性を示すと共に、金属薄膜からの反射が抑制され視認性の改善された、低反射導電膜または低反射配線として有用な積層膜を提供することにある。
【０００９】
また、例えばサブミクロンパターンの配線等として用いる場合には、ウェットエッチング法による配線加工が一般に施される。特にＣｕ系薄膜の加工には、塩化鉄を含むエッチング液が安価なエッチング液として利用される。この塩化鉄を含むエッチング液を用いた場合であっても配線加工を良好に行えることが求められる場合もある。以下、上記「配線加工を良好に行うことができる」ことを「配線加工性に優れた」ということがある。本発明は、可視光域に高い光吸収率を有し光吸収膜として有用であって、上記の配線加工性にも優れた単層膜として、窒素含有Ｃｕ合金膜を提供することも目的とする。更には、該窒素含有Ｃｕ合金膜を有し、高い導電性を示すと共に視認性が改善され、かつ配線加工性にも優れた、低反射導電膜または低反射配線として有用な積層膜を提供することも目的とする。
【課題を解決するための手段】
【００１０】
上記課題を解決し得た本発明の窒素含有Ｃｕ合金膜は、ＮｉとＡｌから選択される少なくとも１種のＸ元素を含み、残部がＣｕおよび不可避不純物であり、膜の一部が窒化し、かつ膜厚が５０ｎｍである場合の、波長６５０ｎｍの反射率が４５％以下であると共に、波長６５０ｎｍの光吸収率が４０％以上であるところに特徴がある。
【００１１】
また上記課題を解決し得た本発明の積層膜は、第１層として、Ａｇ、Ａｌ、Ｃｕ、またはこれらを基とする合金のいずれかからなり、かつ電気抵抗率が１．０×１０-5Ω・ｃｍ以下である膜と、第２層として、膜厚５０ｎｍにおける波長６５０ｎｍの反射率が４５％以下であって、波長６５０ｎｍの光吸収率が４０％以上である、膜の一部が窒化したＣｕ膜とを有し、かつ第１層と第２層の２層積層膜の可視光反射率が４５％以下であると共に、該２層積層膜のシート抵抗が１．０Ω／□以下であるところに特徴がある。前記可視光反射率とは、後述する実施例に示す通り、波長４５０ｎｍ、５５０ｎｍ、６５０ｎｍの全ての波長の反射率をいう。以下同じである。
【００１２】
また上記課題を解決し得た本発明の別の積層膜は、第１層として、Ａｇ、Ａｌ、Ｃｕ、またはこれらを基とする合金のいずれかからなり、かつ電気抵抗率が１．０×１０-5Ω・ｃｍ以下である膜と、第２層として、膜厚５０ｎｍにおける波長６５０ｎｍの反射率が４５％以下であって、波長６５０ｎｍの光吸収率が４０％以上である、膜の一部が窒化したＣｕ膜と、第３層として、Ｉｎ、Ｚｎ、ＳｎおよびＡｌよりなる群から選択される少なくとも１種の元素を含む酸化物膜とを有し、かつ前記第１層、第２層および第３層の３層積層膜の可視光反射率が３０％以下であると共に、該３層積層膜のシート抵抗が１．０Ω／□以下であるところに特徴がある。
【００１３】
また上記課題を解決し得た本発明の別の積層膜は、第１層として、Ａｇ、Ａｌ、Ｃｕ、またはこれらを基とする合金のいずれかからなり、かつ電気抵抗率が１．０×１０-5Ω・ｃｍ以下である膜と、第２層として、前記窒素含有Ｃｕ合金膜とを有し、かつ第１層と第２層の２層積層膜の可視光反射率が４５％以下であると共に、該２層積層膜のシート抵抗が１．０Ω／□以下であるところに特徴がある。
【００１４】
また上記課題を解決し得た本発明の別の積層膜は、第１層として、Ａｇ、Ａｌ、Ｃｕ、またはこれらを基とする合金のいずれかからなり、かつ電気抵抗率が１．０×１０-5Ω・ｃｍ以下である膜と、第２層として、前記窒素含有Ｃｕ合金膜と、第３層として、Ｉｎ、Ｚｎ、ＳｎおよびＡｌよりなる群から選択される少なくとも１種の元素を含む酸化物膜とを有し、かつ前記第１層、第２層および第３層の３層積層膜の可視光反射率が３０％以下であると共に、該３層積層膜のシート抵抗が１．０Ω／□以下であるところに特徴がある。
【００１５】
前記第１層は、Ｍｎ、Ｎｉ、Ｃｏ、Ｇｅ、ＺｎおよびＴｉよりなる群から選択される少なくとも１種のＺ元素を含むＣｕ合金膜であることが好ましい。
【００１６】
前記第３層は、少なくともＩｎを含む酸化物膜であることが好ましい。また、前記第１層の膜厚は４０〜４００ｎｍであることが好ましい。
【００１７】
本発明は、前記窒素含有Ｃｕ合金膜を有する低反射導電膜または低反射配線や、前記積層膜を有する低反射導電膜または低反射配線も包含する。また本発明には、前記低反射導電膜または低反射配線を含む、表示装置、タッチパネルセンサーおよび電磁波シールドも包含する。更に本発明には、前記窒素含有Ｃｕ合金膜を形成するためのＣｕ合金スパッタリングターゲットも含まれる。
【００１８】
本発明は更に、前記窒素含有Ｃｕ合金膜または積層膜を製造する方法も包含する。該方法は、前記窒素含有Ｃｕ合金膜または前記膜の一部が窒化したＣｕ膜を、窒素ガスまたは窒素含有ガスを含む雰囲気下で反応性スパッタリング法により形成するところに特徴を有する。
【発明の効果】
【００１９】
本発明によれば、高い導電性を示すと共に視認性の改善された、低反射導電膜または低反射配線として有用な積層膜を提供できる。また、可視光域に高い光吸収率を有し光吸収膜として有用であり、かつ配線加工性にも優れた単層膜として窒素含有Ｃｕ合金膜を提供できる。更には、前記窒素含有Ｃｕ合金膜を有し、高い導電性を示すと共に視認性が改善され、かつ配線加工性にも優れた、低反射導電膜または低反射配線として有用な積層膜を提案できる。本発明の積層膜は、上記の通り配線加工性にも優れているので、ウェットエッチング法にて塩化鉄を含むエッチング液を用いた場合であっても、良好な配線形状、例えばサブミクロンパターンの配線を得ることができる。
【図面の簡単な説明】
【００２０】
【図１】図１は、Ｃｕ−Ｎｉ−Ｎ薄膜とＣｕ薄膜からなる２層積層膜の配線加工でサイドエッチング幅が５．０μｍとなるときの、Ｎｉ添加量と膜厚の比率との関係を示した図である。
【図２】図２は、Ｃｕ−Ａｌ−Ｎ薄膜とＣｕ薄膜からなる２層積層膜の配線加工でサイドエッチング幅が５．０μｍとなるときの、Ａｌ添加量と膜厚の比率との関係を示した図である。
【図３】図３は、本発明の積層膜の構造例を示す概略断面図である。
【図４】図４は、本発明の積層膜の別の構造例を示す概略断面図である。
【図５】図５は、本発明の積層膜の別の構造例を示す概略断面図である。
【図６】図６は、本発明の積層膜の別の構造例を示す概略断面図である。
【図７】図７は、本発明の積層膜の別の構造例を示す概略断面図である。
【図８】図８は、本発明の積層膜の別の構造例を示す概略断面図である。
【図９】図９は、本発明の積層膜の別の構造例を示す概略断面図である。
【図１０】図１０は、本発明の積層膜の別の構造例を示す概略断面図である。
【図１１】図１１は、本発明の積層膜の別の構造例を示す概略断面図である。
【図１２】図１２は、本発明の積層膜の別の構造例を示す概略断面図である。
【図１３】図１３は、一般的な液晶表示装置の構成を模式的に示す概略断面図である。
【図１４】図１４は、静電容量型のタッチパネルにおける入力装置の一例を示す概略平面図である。
【図１５】図１５は、前記図１４の点線Ａ−Ａにおける断面構造の一例を示す概略断面図である。
【図１６】図１６は、前記図１４の点線Ａ−Ａにおける断面構造の別の一例を示す概略断面図である。
【図１７】図１７は、静電容量型のタッチパネルにおける入力装置の別の一例を示す概略平面図である。
【図１８】図１８は、前記図１７の点線Ｂ−Ｂにおける断面構造の一例を示す概略断面図である。
【図１９】図１９は、前記図１７の点線Ｂ−Ｂにおける断面構造の別の一例を示す概略断面図である。
【図２０】図２０は、実施例におけるサイドエッチングを説明した概略断面図である。
【図２１】図２１は、実施例におけるひさしを説明した概略断面図である。
【発明を実施するための形態】
【００２１】
本発明者らは、前記課題を解決するために鋭意研究を重ねた。その結果、まず、低電気抵抗であって高い導電性を有すると共に、金属薄膜部分からの反射が抑制され視認性の改善された、上記先行技術とは異なる低反射積層膜として、下記の積層膜を見出した。即ち、本発明の積層膜は、第１層として、Ａｇ、Ａｌ、Ｃｕ、またはこれらを基とする合金のいずれかからなり、かつ電気抵抗率が１．０×１０-5Ω・ｃｍ以下である膜；と、第２層として、膜厚５０ｎｍにおける波長６５０ｎｍの反射率が４５％以下であって、波長６５０ｎｍの光吸収率が４０％以上である、膜の一部が窒化したＣｕ膜；とを有し、かつ第１層と第２層の２層積層膜の可視光反射率が４５％以下であると共に、該２層積層膜のシート抵抗が１．０Ω／□以下であることを特徴とする。
【００２２】
本発明には更に、上記第１層、第２層に加え、第３層としてＩｎ、Ｚｎ、ＳｎおよびＡｌよりなる群から選択される少なくとも１種の元素を含む酸化物膜とを有し、第１層、第２層および第３層の３層積層膜の可視光反射率が３０％以下であると共に、該３層積層膜のシート抵抗が１．０Ω／□以下であることを特徴とする積層膜も含まれる。
【００２３】
また規定の合金元素を含み、膜厚５０ｎｍの場合の、波長６５０ｎｍでの反射率が４５％以下であると共に、波長６５０ｎｍでの光吸収率が４０％以上である窒素含有Ｃｕ合金膜は、配線加工性の向上にも寄与する。本発明には更に、この窒素含有Ｃｕ合金膜を前記第２層として含む２層積層膜や３層積層膜が、低電気抵抗を示しかつ視認性が改善されると共に、優れた配線加工性も示し、低反射配線にも適用できることを見出した。
【００２４】
以下、各層について詳しく説明する。
【００２５】
（第１層）
本発明の第１層は、例えば導電膜として用いられる。そのため第１層は、電気抵抗率が１０μΩ・ｃｍ以下の金属材料であれば利用することができ、Ａｇ、Ａｌ、Ｃｕ、またはこれらを基とする合金のいずれかからなる材料を用いることができる。この中でも低抵抗かつ安価であるＣｕ膜またはＣｕ合金膜のいずれかを利用することが好ましい。前記第１層の電気抵抗率は、５．０μΩ・ｃｍ以下であることが好ましい。この第１層の電気抵抗率は、光吸収層としての役割を担う第２層の電気抵抗率：約１ｍΩ・ｃｍ、光学調整層としての役割を担う第３層の電気抵抗率：約数百μΩ・ｃｍよりも小さいため、電流は主として第１層を経由する。そのため積層膜自体のシート抵抗は導電膜である第１層の電気抵抗率に近い値となる。
【００２６】
第１層は、Ｍｎ、Ｎｉ、Ｃｏ、Ｇｅ、ＺｎおよびＴｉよりなる群から選択される少なくとも１種のＺ元素を含むＣｕ合金膜であることが好ましい。前記Ｚ元素を含むことによって、第１層と基板または他の層との密着性を高めることができる。上記第１層におけるＣｕ合金膜として、上記Ｚ元素を含み、残部がＣｕおよび不可避不純物からなるものが挙げられる。
【００２７】
第１層の膜厚は、積層膜のシート抵抗値：１．０Ω／□以下を達成するため、４０ｎｍ以上であることが好ましい。第１層の膜厚は、より好ましくは７０ｎｍ以上である。一方、第１層の膜厚が厚すぎると、成膜にかかる時間が長くなりプロセス時間が長くなる。その結果、材料コストの増加も招く。またウェットエッチング法による加工性や歩留まりが低下する。よって第１層の膜厚は４００ｎｍ以下であることが好ましく、より好ましくは３００ｎｍ以下である。
【００２８】
（第２層）
第２層は、導電層である第１層上に積層することで入射光を吸収し、反射光を制御できる。この様な光吸収層としての役割を担う第２層として、膜厚５０ｎｍでの波長６５０ｎｍの反射率が４５％以下であって、波長６５０ｎｍの光吸収率が４０％以上である、膜の一部が窒化したＣｕ膜が挙げられる。以下、この膜を「窒素含有Ｃｕ膜」または「ＣｕＮ膜」ということがある。
【００２９】
本発明において、「膜の一部が窒化」とは、上記第２層のＣｕ膜中または後記のＣｕ合金膜中に少なくとも窒素が含有されていれば良く、必ずしも、化学量論組成のＣｕの窒化物のみから構成される必要はない。すなわち、上記Ｃｕの窒化物をＣｕ−Ｎｙと表した場合、例えばｙは０．１ａｔ％であってもよい。
【００３０】
上記第２層中の窒素濃度は、第２層内で一定であってもよいし、濃度分布があってもよい。本発明において上記第２層は、基本的に積層構造の光学調整としての役割を担っているのみであり、規定の反射率および光吸収率を有する限り、第２層中の窒素含有量やその分布は問題としない。
【００３１】
上記第２層は、上述の通り光吸収層としての役割を担うべく、膜厚５０ｎｍの場合の、波長６５０ｎｍの反射率が４５％以下であると共に、波長６５０ｎｍの光吸収率が４０％以上を満たす必要がある。前記反射率は好ましくは４０％以下であり、より好ましくは３５％以下である。前記光吸収率は好ましくは４５％以上である。
【００３２】
また前述の通り、本発明の積層膜を、特に低反射配線として使用する場合、配線加工性に優れていることも求められる。積層膜の配線加工性は、主に第１層と第２層のエッチングレート差によって決まる。例えば第１層がＣｕ系膜、第２層が窒素含有Ｃｕ膜である積層膜の場合、上記第１層よりも上記第２層の方が、エッチングレートが早く、後述する実施例で評価するサイドエッチング幅またはひさし幅が大きくなりやすい。よって、良好な配線形状を得るには第１層と第２層のエッチングレートを近づける必要がある。
【００３３】
本発明者らは、低電気抵抗、低反射であると共に、配線加工性も良好な膜を得るべく鋭意研究を行った。その結果、ＮｉとＡｌから選択される少なくとも１種のＸ元素を含み、残部がＣｕおよび不可避不純物であり、膜の一部が窒化した膜とすれば、優れた配線加工性が得られやすいことを見出した。以下、この膜を窒素含有Ｃｕ合金膜ということがある。
【００３４】
上記ＮｉとＡｌから選択される少なくとも１種のＸ元素を含むことによって、このＸ元素を含まない場合よりもエッチングレートを遅くすることができ、その結果、配線加工性を改善することができる。これらの元素は、単独で用いてもよいし２種を併用してもよい。例えば、金属成分が、Ｘ元素としてＮｉを含み、残部がＣｕおよび不可避不純物である窒素含有Ｃｕ合金膜や、金属成分が、Ｘ元素としてＡｌを含み、残部がＣｕおよび不可避不純物である窒素含有Ｃｕ合金膜が挙げられる。
【００３５】
より好ましくはＸ元素としてＮｉとＡｌの両方を含有させることが好ましい。例えば、金属成分が、Ｘ元素としてＮｉとＡｌの両方を含み、残部がＣｕおよび不可避不純物である窒素含有Ｃｕ合金膜が好ましく用いられる。
【００３６】
Ｘ元素の好ましい含有量は、Ｎｉの場合、５原子％以上であることが好ましく、より好ましくは１０原子％以上、更に好ましくは２０原子％以上である。Ｎｉは過剰に含有させても上記配線加工性の改善効果は飽和する。一方、Ｎｉは高価であるため、含有量が多い場合、材料コストの増加に繋がる。またＮｉは磁性を有する元素であるため、含有量が多い場合、この窒素含有Ｃｕ合金膜の形成方法として最適なスパッタリング法において、ＤＣ放電が困難となり、プロセス時間が増加するといった問題が生じうる。よってＮｉ含有量の上限は７０原子％以下であることが好ましく、より好ましくは５０原子％以下である。
【００３７】
Ｘ元素としてＡｌを含む場合、Ａｌ含有量は３原子％以上であることが好ましく、４．５原子％以上であることがより好ましく、７原子％以上であることが更に好ましく、特に好ましくは１５原子％以上である。また例えば上限を４０原子％とすることができる。
【００３８】
上記第２層の膜厚は、例えば１０ｎｍ〜３００ｎｍの範囲とすることができる。
【００３９】
（２層含有積層膜）
上記第１層と第２層を含む積層膜は、第１層と第２層の２層積層膜の可視光反射率が４５％以下であると共に、該２層積層膜のシート抵抗が１．０Ω／□以下である。上記積層膜は、低反射導電膜として有用である。
【００４０】
前述の通り、第１層がＣｕ系膜であり、第２層が窒素含有Ｃｕ膜である積層膜の場合、上記第２層のサイドエッチング幅が大きくなりやすい。この場合、第１層の膜厚と第２層の膜厚の比率を制御することによって配線加工性を高めることができる。具体的には、第１層膜厚／第２層膜厚を１．４以下とすることが好ましい。より好ましい第１層膜厚／第２層膜厚は１．０以下である。
【００４１】
また前述の通り、第２層として窒素含有Ｃｕ合金膜を含む積層膜の場合、ＮｉやＡｌ等の合金元素の添加によりエッチングレートが遅くなるため、配線加工性が改善される。しかしより確実に優れた配線加工性を確保するには、下記の通り積層構造、具体的には第１層の膜厚と第２層の膜厚の比率を制御することが有効である。
【００４２】
例えば、第１層としてＣｕ膜、第２層としてＣｕ−Ｎｉ−Ｎ膜を用いた積層膜を例に説明する。図１は、後述する実施例の方法で配線加工した際にサイドエッチング幅の絶対値が５．０μｍになるときの、Ｎｉ量と、第１層の膜厚と第２層の膜厚の比率、即ち、第１層膜厚／第２層膜厚との関係をプロットおよび近似曲線で示している。図１ではＮｉ量をＮｉ添加量と示している。この図１において、近似曲線よりも下側の領域はサイドエッチング幅の絶対値が５．０μｍ未満となる領域であり、近似曲線の上側の領域はサイドエッチング幅の絶対値が５．０μｍ超となる領域である。
【００４３】
この図１から、Ｎｉ添加量が５原子％よりも低い場合、優れた配線加工性を得る、即ち、サイドエッチング幅の絶対値を５．０μｍ以下とするには、第１層膜厚／第２層膜厚を１．２以下とする必要があることがわかる。この比率を満たすべく、第１層の膜厚を薄くすると、積層膜の導電性が低下する傾向にあり、一方、第２層の膜厚を厚くすると、成膜時間が長くかかりプロセスコストが増加する傾向にある。これらのことを考慮すると、Ｎｉ量は前述の通り５原子％以上であることが好ましい。
【００４４】
次に、第１層としてＣｕ膜、第２層としてＣｕ−Ａｌ−Ｎ膜を用いた積層膜を例に説明する。図２は、配線加工した際にサイドエッチング幅が５．０μｍになるときの、Ａｌ量と、第１層の膜厚と第２層の膜厚の比率、即ち、第１層膜厚／第２層膜厚との関係をプロットおよび近似曲線で示している。図２ではＡｌ量をＡｌ添加量と示している。この図２において、近似曲線よりも下側の領域はサイドエッチング幅が５μｍ未満となる領域であり、近似曲線の上側の領域はサイドエッチング幅が５μｍ超となる領域である。
【００４５】
この図２から、Ａｌ添加量が３原子％よりも低い場合、優れた配線加工性を得る、即ち、サイドエッチング幅の絶対値を５．０μｍ以下とするには、第１層膜厚／第２層膜厚を１．０以下とする必要がある。この比率を満たすべく、第１層の膜厚を薄くすると、積層膜の導電性が低下する傾向にあり、一方、第２層の膜厚を厚くすると、成膜時間が長くかかりプロセスコストが増加する傾向にある。これらのことからＡｌ量は、前述したとおり３原子％以上であることが好ましい。
【００４６】
尚、上記図１および図２は、第１層と第２層の２層積層膜に関するものである。配線加工性は、第１層と第２層の成分や膜厚によるため、該第１層と第２層に更に第３層や後述する密着層等の他の層が積層された積層膜についても、上記図１および図２と同様の結果が得られる。よってこの第３層等を更に含む積層膜の、第１層膜厚／第２層膜厚の好ましい範囲、Ｎｉ量の好ましい下限、およびＡｌ量の好ましい下限は、上述した２層積層膜の場合と同じである。
【００４７】
（第３層）
本発明の第３層は、例えば光学調整層として用いられ、前述した第２層と共に、低反射率の実現に寄与する。この第３層は、Ｉｎ、Ｚｎ、ＳｎおよびＡｌよりなる群から選択される少なくとも１種の元素を含む酸化物膜である。好ましくは少なくともＩｎを含む酸化物膜である。該酸化物膜として、Ｉｎ−Ｓｎ−ＯであるＩＴＯ、Ｉｎ−Ｚｎ−ＯであるＩＺＯ、ＺｎＯ、Ｚｎ−Ｓｎ−ＯであるＺＴＯ、Ｚｎ−Ａｌ−ＯであるＺＡＯなどが好ましく用いられる。
【００４８】
上記第３層の膜厚は、例えば１０ｎｍ〜３００ｎｍの範囲とすることができる。該第３層の膜厚、材料組成、該第３層形成に用いる例えば蒸着法の条件などを最適化することによって、前述した第１層と第２層からの反射光の位相を調整し、積層膜の可視光反射率を低減し、またウェットエッチング法による配線加工性を高めることができる。
【００４９】
（３層含有積層膜）
本発明の積層膜は、上記第１層と第２層を必須とし、必要に応じて更に上記第３層を有する。また本発明の積層膜は、更に他の層を有していてもよい。例えば密着層として一般的なＭｏ、Ｎｉ、Ｔｉ、Ｃｒまたはこれらを基とする合金からなる膜、好ましくはＭｏ膜が形成されていてもよい。例えば前記第２層の少なくとも一方の面にＭｏ膜を形成することができる。上記密着層を形成する場合、該密着層の厚さを例えば５〜３０ｎｍとすることができる。
【００５０】
これら第１層、第２層および第３層を含む本発明の３層含有積層膜は、前記第１層、第２層および第３層からなる３層積層膜の可視光反射率が３０％以下を示すと共に、該３層積層膜のシート抵抗が１．０Ω／□以下を示すものである。この３層含有積層膜は、低反射導電膜または低反射配線として有用である。
【００５１】
次に、本発明の積層膜のとり得る積層形態について、図面を用いて説明する。
【００５２】
（２層含有積層膜の積層形態）
まずは、第１層と第２層を含む２層含有積層膜の積層形態について説明する。
【００５３】
図３は、本発明の積層膜の構造例を示す概略断面図である。この図３に示すように、透明基板である基板６４上に第１層６１、第２層６２が順に積層された構造が挙げられる。上記透明基板は、本発明の技術分野に通常用いられ、透明性を有するものであれば特に限定されず、ガラス基板や樹脂基板を使用することができる。また、フラットパネルディスプレイに利用する場合、例えば、カラーフィルタ基板やカバーガラスを構成するガラス基板、フィルム基板、プラスチック基板、石英基板などが挙げられる。上記透明基板を、以下、単に「基板」ということがある。
【００５４】
また図４は、本発明の積層膜の別の構造例を示す図である。この図４に示す通り、前記図３とは逆の構造パターン、即ち、基板６４上に、第２層６２、第１層６１が順に積層された構造でもよい。光吸収層として設ける第２層６２の位置は、金属薄膜である第１層６１の反射制御を目的とするため、第１層６１に光が入射する側に第２層６２が形成されていればよい。
【００５５】
また、図５〜図７は本発明の積層膜の別の構造例を示す概略断面図である。これらの図に示す通り、第１層６１の少なくとも一方の面に例えば密着層６５が形成されていてもよい。密着層６５の材料は、密着層として一般的なＭｏ、Ｎｉ、Ｔｉ、Ｃｒまたはこれらを基とする合金からなる膜が挙げられ、好ましくはＭｏ膜である。詳細には図５〜図７に示す通り基板６４と第１層６１の間や、第１層６１と第２層６２の間に、密着層６５を設けることができる。
【００５６】
（３層含有積層膜の積層形態）
次に、第１層、第２層および第３層を含む３層含有積層膜の積層形態について説明する。尚、基板６４、第１層６１、第２層６２、密着層６５については、上記２層含有積層膜と同じであり、これら各層の詳細な説明を省略する。
【００５７】
図８は、本発明の積層膜の別の構造例を示す概略断面図である。この図８に示す通り、基板６４上に第１層６１、第２層６２、および第３層６３が順に積層された構造でもよい。また図９は本発明の積層膜の別の構造例を示す概略断面図である。この図９に示す通り、前記図８とは逆の構造パターン、即ち、基板６４上に第３層６３、第２層６２、第１層６１が順に積層された構造でもよい。光吸収層として設ける第２層６２の位置は、金属薄膜である第１層６１の反射制御を目的とするため、第１層６１に光が入射する側に第２層６２が形成されていればよい。
【００５８】
また、図１０〜図１２は本発明の積層膜の別の構造例を示す図である。これらの図に示す通り、第１層６１の少なくとも一方の面に例えば密着層６５が形成されていてもよい。詳細には図１０〜図１２に示す通り基板６４と第１層６１の間や、第１層６１と第２層６２の間に、密着層６５を設けることができる。
【００５９】
本発明の３層含有積層膜は、積層膜の可視光反射率が３０％以下であると共に、積層膜のシート抵抗が１．０Ω／□以下である。該特性を確保するには、例えば第１層の膜厚を上述の通り制御すること等が推奨される。
【００６０】
以上、本発明の各層の成分や特性、および積層形態について説明した。
【００６１】
本発明の窒素含有Ｃｕ合金膜や積層膜は、低反射導電膜または低反射配線として有用である。また本発明の窒素含有Ｃｕ合金膜や積層膜は、表示装置や、タッチパネルセンサーを含む入力装置の他、電磁波シールドにも適用することができる。以下では、例えばタッチパネルの配線電極に、本発明の積層膜を利用する場合の具体的な構造を説明する。
【００６２】
まずタッチパネル構造における液晶表示装置部分について説明する。以下では表示装置として液晶表示装置を例に本発明を説明するが、本発明はこれに限定されず、例えば有機ＥＬ表示装置等の他の表示装置にも適用できる。
【００６３】
図１３は、一般的な液晶表示装置の構成を模式的に示す概略断面図である。図１３に示す液晶表示装置１は、薄膜トランジスタ（Ｔｈｉｎ  Ｆｉｌｍ  Ｔｒａｎｓｉｓｔｏｒ、以下ＴＦＴと呼ぶ）基板２を有している。ＴＦＴ基板２は、例えば、ＴＦＴアレイ基板である。ＴＦＴ基板２には、対向基板３が対向して配置されている。図１３において矢印は視認方向を示している。対向基板３は、例えばカラーフィルタ（ＣＦ、Ｃｏｌｏｒ  Ｆｉｌｔｅｒ）基板４であり、視認される側に配置される。対向基板３には、緑色、青色、赤色のカラーフィルタ５Ａ、５Ｂ、５Ｃ、ブラックマトリックス（Ｂｌａｃｋ  Ｍａｔｒｉｘ、ＢＭ）６、カラーフィルタ基板４が形成される。ＴＦＴ基板２と対向基板３との間には液晶が導入された液晶層７が狭持され、液晶層７は液晶封止材８により封止される。更に、対向基板３の外側の面には、図示しないが偏光板及び位相差板等が設けられる。また、液晶表示パネルの反視認側、即ち、図１３におけるＴＦＴ基板２の下方には、図示しないがバックライトユニット等が配設される。
【００６４】
本発明の電極を含む入力装置、特にタッチパネルセンサーは、上記液晶表示装置１のカラーフィルタ基板４の上方、即ち、操作面側に配置される。
【００６５】
以下、上記入力装置のパターンを例示しながら、本発明の好ましい実施態様について説明する。本発明の積層膜を用いうる電極を、透明導電膜などと区別するために、「金属電極」と記載することがある。
【００６６】
（１）入力装置例その１
図１４は、静電容量型のタッチパネルにおける入力装置の一例を示す概略平面図である。図１４に示す入力装置１０は、配線が格子形状となっている。詳細には、透明基板の一種であるカラーフィルタ基板４の上部に、行ごとにＸ方向に配置される駆動用の複数の金属電極１１と；列ごとにＹ方向に配置される検出用の複数の金属電極１２と；が設けられる。駆動用電極１１と検出用電極１２とは、それぞれ異なる層に設けられており、絶縁層１３により互いに絶縁される。
【００６７】
前記図１４の構成では、電極に電圧が印加されており、ユーザが入力装置表面にタッチすることにより、駆動用電極１１と検出用電極１２との間の静電容量が変化して電流を生じる。この電流を駆動用電極１１と検出用電極１２で検知することによりユーザのタッチ位置が検出される。
【００６８】
本構成は、抵抗の小さい金属電極を駆動用電極１１および検出用電極１２として用いることから、それぞれの電極を幅の狭い配線として形成することが可能である。そのためアクティブエリアの透過率を十分高くすることができる特徴を有する。本構成では、電極として電気抵抗の低い積層膜を用いるので、駆動用電極１１および検出用電極１２を幅の狭い配線で構成できるとともに、高い検出感度と光透過率性を同時に確保できる。
【００６９】
前出の図１４の点線Ａ−Ａにおける断面構造の例を図１５および図１６に示す。図１５と図１６は、図１４の入力装置１０を、図１３に示す液晶表示装置１のカラーフィルタ基板４に搭載した構造の一例を示す概略断面図である。図１５および図１６において、太矢印は外光入射方向を示す。
【００７０】
図１５および図１６に示されるように、カラーフィルタ基板４の上部には、行ごとにＸ方向に配置される複数の第１の金属電極１１が、同一の層に配置される。さらに列ごとにＹ方向に配置される複数の第２の金属電極１２が、第１の金属電極１１とは異なる層に配置される。この複数の第１の金属電極１１と第２の金属電極１２は、表示装置の視認性を低下させないために、図示していないがブラックマトリックスの直上に配置することが好ましい。複数の第１の金属電極１１の間、複数の第２の金属電極１２の間、および、第１の金属電極１１と第２の金属電極１２との間には、第１の絶縁層１３Ａ、第２の絶縁層１３Ｂが配置される。第１の絶縁層１３Ａと第２の絶縁層１３Ｂには、例えば公知の透光性絶縁樹脂などを用いることができる。そして第２の絶縁層１３Ｂが設けられた面を覆うように、カバーガラス１４が設けられる。尚、図１５と図１６における１５はバックライトを示す。
【００７１】
図１５および図１６の第１の金属電極１１や第２の金属電極１２において、外光が入射する側から順に第２層６２、第１層６１を設けた前記図３〜図７のいずれかの２層含有積層膜、または、外光が入射する側から順に第３層６３、第２層６２、第１層６１を設けた前記図８〜図１２のいずれかの３層含有積層膜を用いることによって、導電性に優れ、かつ低反射率な金属電極を提案できる。
【００７２】
（２）入力装置例その２
図１７は、静電容量型のタッチパネルにおける入力装置の別の一例を示す概略平面図である。図１７の入力装置３０では電極がダイヤ形状の透明電極となっている。詳細には、透明基板３３と、透明基板３３の上部に、行ごとにＸ方向に配置されるダイヤ形状を有する複数の第１の電極パターン３１Ａと、第１の透明電極３１Ａ間を接続する第１のブリッジ電極３１Ｂと、列ごとにＹ方向に配置されるダイヤ形状を有する複数の第２の電極パターン３２Ａと、第２の透明電極３２Ａ間を接続する第２のブリッジ電極３２Ｂが設けられる。第１の電極パターン３１Ａおよびブリッジ電極３１Ｂからなる第１の透明電極と、第２の電極パターン３２Ａおよびブリッジ電極３２Ｂからなる第２の透明電極とは、図示しない絶縁層により互いに絶縁される。それぞれの電極パターンは、外周配線３１Ｃや３２Ｃを介して、図示しない制御部に接続される。
【００７３】
図１７の構成では、スクリーンへ指などが接触した際に、第１の電極パターン３１Ａと第２の電極パターン３２Ａとの間の静電容量が変化して電流が発生し、これをＸ方向の電極とＹ方向の電極で検知することにより、ユーザのタッチ位置が検出される。
【００７４】
第１の電極パターン３１Ａおよび第２の電極パターン３２Ａには、一般的に透明導電性材料が用いられる。具体的には例えば、Ｉｎ−Ｓｎ−ＯであるＩＴＯや、Ｉｎ−Ｚｎ−ＯであるＩＺＯなどの金属酸化物が挙げられる。
【００７５】
本構成のタッチパネルの、それぞれの電極パターン間を接続するブリッジ電極３１Ｂ、３２Ｂや入力装置の外周配線３１Ｃ、３２Ｃに、本発明の積層膜を用いることにより、検出感度の高い入力装置を作製することができる。
【００７６】
本構成は、カバーガラス、タッチパネル、液晶セルを個別に作製・接着するタイプの入力装置外付型、すなわちアウトセル構造型の液晶表示装置に適用できる。アウトセル型構造は製造方法がシンプルであり、液晶表示装置に広範に使用されている。
【００７７】
前出の図１７の点線Ｂ−Ｂにおける断面構造の例を図１８および図１９に示した。この図１８および図１９における太矢印は視認方向を示す。図１８の断面構造５０に示すように、第１の透明基板であるカラーフィルタ基板４上には、Ｘ方向に平行して配置される第１の透明電極５２Ａと、Ｙ方向に平行して配置される第２の透明電極５３が設けられる。第１の透明電極５２Ａ間、および第２の透明電極５３間、第１の透明電極５２Ａと第２の透明電極５３の間は、それぞれが接触しないよう、絶縁層５４により分離される。図１９の断面構造５１では、第２の透明基板、即ちカバーガラス４１の裏面側に、透明電極５２Ａや５３、絶縁層５４、および第１のブリッジ電極５２Ｂとして金属電極が設けられており、この点が前記図１８と異なる。ユーザのタッチ位置は、静電容量の変化により発生した電流を検知することにより検出される。図１８および図１９において、第１のブリッジ電極５２Ｂは、第１の透明電極５２Ａ間を電気的に接続している。図１８および図１９の接着層４４は、カバーガラス４１と、カラーフィルタ基板４と、それぞれの透明電極およびブリッジ電極等とを接合する層である。接着層は、ＯＣＡ（Ｏｐｔｉｃａｌｌｙ  Ｃｌｅａｒ  Ａｄｈｅｓｉｖｅ、透明粘着シート）やＯＣＲ（Ｏｐｔｉｃａｌ  Ｃｌｅａｒ  Ｒｅｓｉｎ、光学透明樹脂）などの透明粘着層であり、アクリル系粘着材などが用いられる。
【００７８】
前記図１８や前記図１９における第１のブリッジ電極５２Ｂとして、本発明の積層膜を好適に用いることができる。ブリッジ電極５２Ｂにおいて、外光が入射する側から順に第２層６２、第１層６１を設けた前記図３〜図７のいずれかの２層含有積層膜、または、外光が入射する側から順に第３層６３、第２層６２、第１層６１を設けた前記図８〜図１２のいずれかの３層含有積層膜を用いることによって、導電性に優れ、かつ低反射率な金属電極を提案できる。
【００７９】
以上、本発明をタッチパネルのセンサー電極に利用するための具体例について詳述した。
【００８０】
上述したように本発明の積層膜は、低いシート抵抗と低い反射率を兼ね備えている。よって、入力装置の入力領域に用いられる電極のみならず、当該電極を延長してパネル外周部の配線にも適用可能であり、製造プロセスを簡素化できるというメリットがある。
【００８１】
前述した入力装置例その１では、第１層および第２層を有する２層含有積層膜または第１層、第２層および第３層を有する３層含有積層膜を配線加工し、金属電極として含む入力装置を、液晶のカラーフィルタとカバーガラスの間に形成する、いわゆるオンセル型構造に適用する例を示したが、本発明はこれに限定されない。
【００８２】
また前述した入力装置例その２では、タッチパネルのセンサー電極を透明導電膜とし、前記透明導電膜間のブリッジ配線を金属電極により形成する入力装置を、液晶セルとは別に形成する、いわゆるアウトセル型構造に適用する例を示したが、本発明はこれに限定されない。
【００８３】
本発明の積層膜は、例えば液晶表示装置内、例えばＴＦＴ基板とカラーフィルタ基板の間に入力装置の電極を組み込んだ液晶表示装置、いわゆるインセル型構造に適用することも可能である。このように本発明は前記実施の態様に限定されるものではなく、その要旨を逸脱しない範囲で種々の変更が可能であることはいうまでもない。
【００８４】
また本発明の積層膜を用いた電極が適用される入力装置には、タッチパネルなどのように表示装置に入力手段を備えた入力装置や、タッチパッドのような表示装置を有さない入力装置の両方が含まれる。具体的には上記各種表示装置と位置入力手段を組み合わせ、画面上の表示を押すことで機器を操作する入力装置や、位置入力手段上の入力位置に対応して別途設置されている、表示装置操作用の入力装置の電極にも本発明の積層膜を用いることができる。
【００８５】
本発明の窒素含有Ｃｕ合金膜や積層膜を得るには、細線化や膜内の合金成分の均一性、さらには添加元素量の制御の容易さ、製造時のスループットの高さなどから、スパッタリングターゲットを用いたスパッタリング法で成膜することが好ましい。
【００８６】
特に本発明の積層膜における第２層、即ち窒素含有Ｃｕ膜または窒素含有Ｃｕ合金膜を成膜する方法として、例えば、純Ｃｕスパッタリングターゲット、または所望の合金組成を有するＣｕ合金スパッタリングターゲットを用い、窒素ガスまたは窒素含有ガスを含む雰囲気下で反応性スパッタリング法により形成する方法が挙げられる。または、前記合金スパッタリングターゲットの代わりに、組成の異なる二つ以上の純金属ターゲットや合金ターゲットを用い、これらを同時に放電させて第２層を成膜してもよい。この場合、スパッタリングターゲット自体がＣｕの窒素化合物またはＣｕ合金の窒素化合物を含有した材料であってもよい。
【００８７】
上記第２層を成膜するための反応性スパッタリング法の条件は、膜厚、膜質、導入したい窒素濃度に応じて適切に制御すればよい。例えば、規定の可視光反射率や光吸収率を満たす第２層を得るには、成膜時のガス圧を制御すること等が挙げられる。
【００８８】
スパッタリングターゲットの形状は特に限定されず、スパッタリング装置の形状や構造に応じて任意の形状、例えば角型プレート状、円形プレート状、ドーナツプレート状、円筒状などに加工したものを用いることができる。
【００８９】
本発明の窒素含有Ｃｕ合金膜または積層膜の製造方法は、特に上記第２層の成膜条件に特徴がある。上記第２層以外の各層、即ち第１層、第３層、必要に応じて含まれる密着層等その他の層の成膜方法は、本発明の技術分野において通常用いられる方法を適宜採用することができる。
【実施例】
【００９０】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００９１】
（１）サンプルの作製
透明基板として、板厚０．７ｍｍ、直径４インチの無アルカリ硝子板を用意し、この無アルカリ硝子板上に、ＤＣマグネトロンスパッタリング法により、表１〜５に示す各層を成膜した。詳細には表１では、表２〜５の第１層として示す純金属膜または合金膜を、上記アルカリ硝子板上に形成したサンプルを用意した。表２および表３では、上記アルカリ硝子板上に、第１層としてＣｕ膜、Ａｌ膜またはＡｇ膜、第２層として表２または表３に示すＣｕＮ膜またはＣｕ−Ｘ−Ｎ膜を順に形成したサンプルを用意した。尚、第２層としてＩＺＯ膜、即ちＩｎ−Ｚｎ−Ｏ膜を形成したサンプルも比較例として用意した。表４および表５では上記アルカリ硝子板上に、第１層として表４または表５に示すＣｕ膜、Ｃｕ合金膜、Ａｌ膜またはＡｇ膜、第２層として表４または表５に示すＣｕＮ膜またはＣｕ−Ｘ−Ｎ膜、第３層として表４または表５に示す酸化物膜を形成したサンプルを用意した。尚、表４および表５において、ＩＺＯはＩｎ-Ｚｎ-Ｏ、ＩＴＯはＩｎ−Ｓｎ−Ｏ、ＺＴＯはＺｎ−Ｓｎ−Ｏ、ＺＡＯはＺｎ−Ａｌ−Ｏである。
【００９２】
更に第２層の分光特性を評価するため、上記アルカリ硝子板上に、表２〜５に示す第２層のＣｕＮ膜またはＣｕ−Ｘ−Ｎ膜を膜厚５０ｎｍ形成したサンプルも用意した。
【００９３】
成膜にあたっては、成膜前にチャンバー内の雰囲気を一旦、到達真空度：３×１０-6Ｔｏｒｒに調整してから、直径４インチの円盤型スパッタリングターゲットを用い、下記に示す通り、各層をスパッタリング法で形成してサンプルを得た。
【００９４】
第１層の成膜
第１層の成膜は、表１〜５に示す各第１層と同じ成分組成の純金属または合金のスパッタリングターゲットを用い、下記の条件で行った。
スパッタリング条件
成膜方法：スパッタリング法
成膜装置：ＵＬＶＡＣ社製  ＣＳ−２００
基板温度：室温
成膜ガス：Ａｒガス
ガス圧：２ｍＴｏｒｒ
スパッタパワー：１０Ｗ〜５００Ｗ
真空到達度：１×１０-6Ｔｏｒｒ以下
【００９５】
第２層の成膜
第２層としてＣｕＮ膜を成膜する場合は、純Ｃｕターゲットを用い、ＡｒガスとＮ2ガスの混合ガスを用いた反応性スパッタリング法でＣｕＮ膜を成膜した。第２層としてＣｕ−Ｘ−Ｎ膜を成膜する場合は、Ｘ元素を含むスパッタリングターゲットを複数用いて、所望の組成になるよう成膜パワーを調整し、コスパッタ法で成膜した。いずれの場合も、スパッタリング条件は以下の通りである。
スパッタリング条件
成膜方法：スパッタリング法
成膜装置：ＵＬＶＡＣ社製  ＣＳ−２００
基板温度：室温
成膜ガス：ＡｒガスとＮ2ガスの混合ガス
ガス圧：１ｍＴｏｒｒ〜５ｍＴｏｒｒ
スパッタパワー：所望の組成を有する１ターゲットを用いて成膜の場合は５００Ｗとした。コスパッタ法で成膜の場合は、所望の組成になるよう各ターゲットを任意のパワーに設定した。
真空到達度：１×１０-6Ｔｏｒｒ以下
【００９６】
第３層の成膜
第３層は、表４または表５に示す酸化物膜と同じ成分組成の酸化物ターゲットを用い、ＡｒガスとＯ2ガスの混合ガスを用いた反応性スパッタリング法で成膜した。上記酸化物ターゲットの詳細とスパッタリング条件を下記に示す。
酸化物ターゲットの組成
ＩＺＯターゲット：Ｉｎ2Ｏ3−ＺｎＯ、質量比率はＩｎ2Ｏ3：ＺｎＯ＝９０：１０
ＩＴＯターゲット：Ｉｎ2Ｏ3−ＳｎＯ2、質量比率はＩｎ2Ｏ3：ＳｎＯ＝９５：５
ＺｎＯターゲット：ＺｎＯ
ＺＴＯターゲット：ＺｎＯ−ＳｎＯ2、質量比率はＺｎＯ：ＳｎＯ2＝９０：１０
ＺＡＯターゲット：ＺｎＯ−Ａｌ2Ｏ3、質量比率はＺｎＯ：Ａｌ2Ｏ3＝９０：１０
スパッタリング条件
成膜方法：スパッタリング法
成膜装置：ＵＬＶＡＣ社製  ＣＳ−２００
基板温度：室温
成膜ガス：ＡｒガスとＯ2ガスの混合ガス
ガス圧：２ｍＴｏｒｒ
スパッタパワー：１５０Ｗ
真空到達度：１×１０-6Ｔｏｒｒ以下
【００９７】
（２）抵抗の測定
（２−１）第１層の電気抵抗率の測定
本発明において積層膜の第１層として用いるＣｕ膜、Ｃｕ合金膜、Ａｌ膜およびＡｇ膜の電気抵抗率を、次の通り測定した。即ち、上記基板に上記方法で第１層のみを成膜したサンプルを用い、４端子法で電気抵抗率を測定した。そして本実施例では、電気抵抗率が１．０×１０-5Ω・ｃｍ以下のものを第１層に適した材料として合格とし、電気抵抗率が１．０×１０-5Ω・ｃｍを超えるものを不合格とした。その結果を表１に示す。尚、表１において、例えばＮｏ．１の「３．０Ｅ−０６」は、３．０×１０-6を意味する。以下、後記の表２〜５に示された電気抵抗率についても同じである。
【００９８】
【表１】
2016191967.tif 000003
【００９９】
この表１から本実施例で第１層として使用したＣｕ膜、Ｃｕ合金膜、Ａｌ膜およびＡｇ膜は、いずれも電気抵抗率が１．０×１０-5Ω・ｃｍ以下であった。
【０１００】
（２−２）第２層の電気抵抗率の測定
第２層として形成したＣｕＮ膜またはＣｕ−Ｘ−Ｎ膜の電気抵抗率を次の通り測定した。即ち、上記基板に上記方法で第２層のみを成膜した試料を用い、４端子法にて電気抵抗率を測定した。その結果を表２〜５に示す。
【０１０１】
（２−３）積層膜のシート抵抗の測定
第１層と第２層を積層させた表２および表３の２層積層膜と、第１層、第２層および第３層を積層させた表４および表５の３層積層膜の、シート抵抗を次の通り測定した。即ち、上記方法で測定したサンプルを用い、４端子法にてシート抵抗を測定した。そして本実施例では、シート抵抗が１．０Ω／□以下のものを合格として表２〜５において「Ａ」と示し、特に０．５Ω／□以下のものをより優れているとして表２〜５において「ＡＡ」と示した。一方、前記シート抵抗が１．０Ω／□超のものを不合格と評価し、表２〜５において「Ｂ」と示した。
【０１０２】
（３）分光特性の測定
（３−１）第２層の分光特性の測定
この測定の目的は、第２層が光吸収層として適した分光特性を有するかを評価することにある。
【０１０３】
第２層として形成したＣｕＮ膜またはＣｕ−Ｘ−Ｎ膜を膜厚５０ｎｍ形成したサンプルを用いて、日本分光社製分光光度計：Ｖ−５７０にて反射率および光吸収率を測定した。そして本実施例では、波長６５０ｎｍの反射率が４５％以下であって、波長６５０ｎｍの光吸収率が４０％以上であるものを、光吸収層として適していると評価した。
【０１０４】
（３−２）２層積層膜の可視光反射率の測定
この測定の目的は、第１層と第２層を積層した２層積層膜が、低反射導電膜または低反射配線として適した分光特性を有するかを評価することにある。
【０１０５】
表２および表３に示す各積層膜を成膜したサンプルを用い、日本分光社製分光光度計：Ｖ−５７０にて、第２層側から光を入射して反射率を測定した。そして本実施例では、波長４５０ｎｍ、５５０ｎｍ、６５０ｎｍの全ての波長の反射率が４５％以下であるものを、低反射率を示し、低反射導電膜または低反射配線に適した材料であると評価し、表２および表３では「Ａ」と示した。一方、波長４５０ｎｍ、５５０ｎｍ、６５０ｎｍの少なくともいずれかの波長の反射率が４５％超であるものを、低反射率を示さず不合格と評価し、表２および表３では「Ｂ」と示した。
【０１０６】
（３−３）３層積層膜の可視光反射率の測定
この測定の目的は、第１層、第２層および第３層を積層した３層積層膜が、低反射導電膜または低反射配線として適した分光特性を有するかを評価することにある。
【０１０７】
表４および表５に示す各積層膜を成膜したサンプルを用い、日本分光社製分光光度計：Ｖ−５７０にて、第３層側から光を入射して反射率を測定した。そして本実施例では、波長４５０ｎｍ、５５０ｎｍ、６５０ｎｍの全ての波長の反射率が３０％以下であるものを、低反射率を示し、低反射導電膜または低反射配線に適した材料であると評価し、表４および表５では「Ａ」と示した。一方、波長４５０ｎｍ、５５０ｎｍ、６５０ｎｍの少なくともいずれかの波長の反射率が３０％超であるものを、低反射率を示さず不合格と評価し、表４および表５では「Ｂ」と示した。
【０１０８】
尚、本実施例では、第１層と第２層の２層積層膜の可視光反射率とシート抵抗、または、第１層、第２層および第３層の３層積層膜の可視光反射率とシート抵抗を測定したが、上記積層構造に限らず、基板と第１層の間、第１層と第２層の間、または第２層と第３層の間に、密着層等の他の層を有する場合であっても、可視光反射率とシート抵抗は上記合格基準を満たすことを別途確認している。
【０１０９】
（４）積層膜の配線加工性の評価
積層膜の配線加工性を次の通り評価した。即ち、上記２層積層膜または３層積層膜のサンプルを用い、塩化鉄を含む林純薬工業株式会社製Ｐｕｒｅ ｅｔｃｈ Ｆ１０８を純水で１０倍希釈したエッチング液を用い、ウェットエッチング加工を行った。
【０１１０】
上記エッチング加工を行った試料について、日立パワーソリューションズ社製 電子顕微鏡：Ｓ−４０００を用いて、その断面形状および平面形状の観察を行った。そして断面観察像において、図２０に模式的に示す通り、第２層の端部６７よりも第１層の端部６６が長いものを「サイドエッチング」と判断した。また図２１に模式的に示す通り、第２層の端部６７よりも第１層の端部６６が短いものを「ひさし」と判断した。そして平面観察像から、サイドエッチング幅とひさし幅を測定し、サイドエッチング幅を負数、ひさし幅を正数として求めた。その結果を表２〜５の「配線加工性」の欄に示した。
【０１１１】
そして本実施例では、前記サイドエッチング幅またはひさし幅の絶対値が５．０μｍ以下のものを、積層膜の配線加工性に優れており合格であるとして、表２〜５では「Ａ」と示した。一方、上記絶対値が５．０μｍ超の場合を積層膜の配線加工性に劣り不合格であるとして、表２〜５では「Ｂ」と示した。
【０１１２】
【表２】
2016191967.tif 000004
【０１１３】
【表３】
2016191967.tif 000005
【０１１４】
【表４】
2016191967.tif 000006
【０１１５】
【表５】
2016191967.tif 000007
【０１１６】
まず表２および表３から次のことがわかる。表２および表３には、第１層、および該第１層の光が入射する側に第２層を形成した２層積層膜の特性を示している。
【０１１７】
表２のＮｏ．１は、第２層として、波長６５０ｎｍの反射率は４５％以下であるが、波長６５０ｎｍの吸収率が４０％を著しく下回るＩＺＯ膜を積層した例である。このＩＺＯ膜を含む積層膜の可視光反射率も高くなった。この様にＮｏ．１の積層膜は、十分な分光特性を有しておらず、低反射導電膜や低反射配線として適さない。
【０１１８】
表２のＮｏ．２は、第２層として、波長６５０ｎｍの反射率が４５％超であってかつ波長６５０ｎｍの吸収率が４０％を下回るＣｕＮ膜を積層した例である。このＮｏ．２では、第２層がＣｕＮ膜であるが十分な分光特性を示さないため、このＣｕＮ膜を含む積層膜は可視光反射率が高くなり、低反射導電膜や低反射配線として適さない。
【０１１９】
表２のＮｏ．３〜７は、第２層として、波長６５０ｎｍの反射率が４５％以下であって吸収率が４０％以上のＣｕＮ膜を積層した例である。この様に十分な分光特性を有する第２層を含むＮｏ．３〜７の積層膜は、いずれも可視光反射率が低く、かつシート抵抗も小さく、低反射導電膜として適している。尚、Ｎｏ．２とＮｏ．４は、第２層の成分と膜厚が同じで光学特性が異なっているが、これは、第２層の形成時のガス圧が両者で異なっているためである。
【０１２０】
上記Ｎｏ．３〜７のうち、Ｎｏ．３および４とＮｏ．５〜７との対比から、優れた配線加工性も兼備し、低反射配線としても有用な積層膜を得るには、第１層膜厚／第２層膜厚も制御するのがよく、具体的には、該第１層膜厚／第２層膜厚を１．４以下とすることが好ましく、より好ましくは１．０以下であることがわかる。
【０１２１】
表２のＮｏ．８〜１６は、第２層として、波長６５０ｎｍの反射率が４５％以下であって吸収率が４０％以上のＣｕ−Ｎｉ−Ｎ膜を積層した例である。この様に十分な分光特性を有する第２層を含むＮｏ．８〜１６の積層膜は、いずれも可視光反射率が低く、かつシート抵抗も小さく、低反射導電膜として適している。
【０１２２】
上記Ｎｏ．８〜１６のうち、Ｎｏ．８、１０、１２および１４と、Ｎｏ．９、１１、１３および１５との対比から、優れた配線加工性も兼備し低反射配線としても有用な積層膜を得るには、第１層膜厚／第２層膜厚または成分組成を制御するのがよいことがわかる。即ち、前述の図１と上記対比から、優れた配線加工性を確保するには、第１層膜厚／第２層膜厚を、Ｎｉ量が５．０原子％の場合は１．４以下とするのがよく、Ｎｉ量が７．０原子％の場合は１．４以下、Ｎｉ量が１０．０原子％の場合は１．８以下、Ｎｉ量が２０．０原子％の場合は３．６以下とするのがよいことがわかる。尚、第１層と第２層の膜厚許容範囲を広げる観点から、Ｎｉ量は５原子％以上であることが好ましく、より好ましくは１０原子％以上である。
【０１２３】
表３のＮｏ．１７〜２５は、第２層として、波長６５０ｎｍの反射率が４５％以下であって吸収率が４０％以上のＣｕ−Ａｌ−Ｎ膜を積層した例である。この様に十分な分光特性を有する第２層を含むＮｏ．１７〜２５の積層膜は、いずれも可視光反射率が低く、かつシート抵抗も小さく、低反射導電膜として適している。
【０１２４】
上記Ｎｏ．１７〜２５のうち、Ｎｏ．１７、１９および２１と、Ｎｏ．１８、２０および２２との対比から、優れた配線加工性も兼備し低反射配線としても有用な積層膜を得るには、第１層膜厚／第２層膜厚または成分組成を制御するのがよいことがわかる。即ち、前述の図２と上記対比から、優れた配線加工性を確保するには、第１層膜厚／第２層膜厚を、Ａｌ量が７．２原子％の場合は２．０以下とするのがよく、Ａｌ量が１１．７原子％の場合は３．０以下、Ａｌ量が１６．４原子％の場合は３．６以下とするのがよいことがわかる。尚、第１層と第２層の膜厚許容範囲を広げる観点から、Ａｌ量は３原子％以上とすることが好ましく、より好ましくは７原子％以上、さらに好ましくは１５原子％以上である。
【０１２５】
表３のＮｏ．２６〜３４は、第２層として、波長６５０ｎｍの反射率が４５％以下であって吸収率が４０％以上のＣｕ−Ｎｉ−Ａｌ−Ｎ膜を積層した例である。この様に十分な分光特性を有する第２層を含むＮｏ．２６〜３４の積層膜は、いずれも可視光反射率が低く、かつシート抵抗も小さく、低反射導電膜として適している。またＮｏ．２６〜３４の積層膜は、配線加工性にも優れており、低反射配線としても有用である。上記の通りＮｉとＡｌを共に含有させることによってエッチングレートが遅くなり、配線加工性が改善したものと考えられる。
【０１２６】
表３のＮｏ．３５および３６は、第１層にＡｌ膜またはＡｇ膜を用いた例を示している。第２層が本発明で規定の膜であれば、第１層にＡｌ膜またはＡｇ膜を用いても、得られる積層膜は低反射導電膜として求められる特性を満たすことがわかる。
【０１２７】
次に表４および表５について考察する。表４および表５には、第１層、および該第１層の光が入射する側に第２層、第３層を順に形成した３層積層膜の特性を示している。
【０１２８】
表４のＮｏ．１は、第２層として、波長６５０ｎｍの反射率が４５％超であってかつ波長６５０ｎｍの吸収率が４０％を下回るＣｕＮ膜を積層した例である。このＮｏ．１では、第２層がＣｕＮ膜であるが十分な分光特性を示さないため、このＣｕＮ膜を含む積層膜は可視光反射率が高くなり、低反射導電膜や低反射配線として適さない。
【０１２９】
表４のＮｏ．２〜７は、第２層として、波長６５０ｎｍの反射率が４５％以下であって吸収率が４０％以上のＣｕＮ膜を積層した例である。この様に十分な分光特性を有する第２層を含むＮｏ．２〜６の積層膜は、いずれも可視光反射率が低くかつシート抵抗も小さく低反射導電膜として適している。Ｎｏ．７は第１層の膜厚が薄いため、シート抵抗が高くなった。尚、積層膜のシート抵抗を十分小さくするには、第１層の膜厚を例えば７０ｎｍ以上とすることが挙げられる。
【０１３０】
表４のＮｏ．２〜６のうち、Ｎｏ．２〜４とＮｏ．５、６との対比から、優れた配線加工性も兼備し、低反射配線としても有用な積層膜を得るには、第１層膜厚／第２層膜厚も制御するのがよく、具体的には、該第１層膜厚／第２層膜厚を１．３以下とすることが好ましく、より好ましくは１．０以下であることがわかる。
【０１３１】
表４のＮｏ．８〜１６は、第２層として、波長６５０ｎｍの反射率が４５％以下であって吸収率が４０％以上のＣｕ−Ａｌ−Ｎ膜を積層した例である。この様に十分な分光特性を有する第２層を含むＮｏ．８〜１６の積層膜は、いずれも可視光反射率が低く、かつシート抵抗も小さく、低反射導電膜として適している。
【０１３２】
上記Ｎｏ．８〜１６のうち、Ｎｏ．８、１０、１２および１４と、Ｎｏ．９、１１、１３および１５との対比から、優れた配線加工性も兼備し低反射配線としても有用な積層膜を得るには、第１層膜厚／第２層膜厚または成分組成を制御するのがよいことがわかる。即ち、上記対比から、優れた配線加工性を確保するには、第１層膜厚／第２層膜厚を、Ｎｉ量が５．０原子％の場合は１．２以下とするのがよく、Ｎｉ量が７．０原子％の場合は１．６以下、Ｎｉ量が１０．０原子％の場合は２．０以下、Ｎｉ量が２０．０原子％の場合は３．６以下とするのがよいことがわかる。尚、第１層と第２層の膜厚許容範囲を広げる観点から、Ｎｉ量は５原子％以上であることが好ましく、より好ましくは１０原子％以上である。
【０１３３】
表４のＮｏ．１７〜２５は、第２層として、波長６５０ｎｍの反射率が４５％以下であって吸収率が４０％以上のＣｕ−Ａｌ−Ｎ膜を積層した例である。この様に十分な分光特性を有する第２層を含むＮｏ．１７〜２５の積層膜は、いずれも可視光反射率が低く、かつシート抵抗も小さく、低反射導電膜として適している。
【０１３４】
上記Ｎｏ．１７〜２５のうち、Ｎｏ．１７、１９および２１と、Ｎｏ．１８、２０および２２との対比から、優れた配線加工性も兼備し低反射配線としても有用な積層膜を得るには、第１層膜厚／第２層膜厚または成分組成を制御するのがよいことがわかる。即ち、上記対比から、優れた配線加工性を確保するには、第１層膜厚／第２層膜厚を、Ａｌ量が７．２原子％の場合は約１．８以下とするのがよく、Ａｌ量が１１．７原子％の場合は２．８以下、Ａｌ量が１６．４原子％の場合は３．６以下とするのがよいことがわかる。尚、第１層と第２層の膜厚許容範囲を十分に広げる観点から、Ａｌ量は７原子％以上とすることが好ましく、より好ましくは１５原子％以上である。
【０１３５】
表５のＮｏ．２６〜３４は、第２層として、波長６５０ｎｍの反射率が４５％以下であって吸収率が４０％以上のＣｕ−Ｎｉ−Ａｌ−Ｎ膜を積層した例である。この様に十分な分光特性を有する第２層を含むＮｏ．２６〜３４の積層膜は、いずれも可視光反射率が低く、かつシート抵抗も小さく、低反射導電膜として適している。またＮｏ．２６〜３４の積層膜は、配線加工性にも優れており、低反射配線としても有用である。前述の通りＮｉとＡｌを共に含有させることによってエッチングレートが遅くなり、配線加工性が改善したものと考えられる。
【０１３６】
表５のＮｏ．３５〜４６は、第１層に種々のＣｕ合金膜を用いた例を示している。第２層として本発明で規定の膜を積層させることにより、第１層として表５に示すいずれの合金組成のＣｕ合金膜を用いても、積層膜に要求される、優れた光学特性、低いシート抵抗および優れた配線加工性の全てを満足することがわかる。
【０１３７】
表５のＮｏ．４７および４８は、第１層にＡｌ膜またはＡｇ膜を用いた例を示している。第２層が本発明で規定の膜であれば、第１層にＡｌ膜またはＡｇ膜を用いても、得られる積層膜は低反射導電膜として要求される特性を満たすことがわかる。
【０１３８】
表５のＮｏ．４９〜５２は、光学調整層として作用する第３層を、ＩＴＯ膜、ＺｎＯ膜、ＺＴＯ膜、またはＺＡＯ膜とした例である。このＮｏ．４９〜５２の結果から、上記いずれの酸化物膜を積層させた場合であっても、積層膜に要求される、優れた光学特性、低いシート抵抗および優れた配線加工性の全てを満足することがわかる。
【符号の説明】
【０１３９】
１  液晶表示装置
２  ＴＦＴ基板
３  対向基板
４  カラーフィルタ基板
５Ａ、５Ｂ、５Ｃ  カラーフィルタ
６  ブラックマトリックス
７  液晶層
８  液晶封止材
１０  入力装置
１１  第１の金属電極、駆動用電極
１２  第２の金属電極、検出用電極
１３  絶縁層
１３Ａ  第１の絶縁層
１３Ｂ  第２の絶縁層
１４  カバーガラス
１５  バックライト
３０  入力装置
３１Ａ  第１の電極パターン
３１Ｂ  第１のブリッジ電極
３１Ｃ  第１の電極の外周配線
３２Ａ  第２の電極パターン
３２Ｂ  第２のブリッジ電極
３２Ｃ  第２の電極の外周配線
３３  透明基板
４１  カバーガラス
４４  接着層
５０、５１  断面構造
５２Ａ  第１の透明電極
５２Ｂ  第１のブリッジ電極
５３  第２の透明電極
５４  絶縁層
６１  第１層
６２  第２層
６３  第３層
６４  基板
６５  密着層
６６  第１層の端部
６７  第２層の端部
【図１】
2016191967.tif 000008
【図２】
2016191967.tif 000009
【図３】
2016191967.tif 000010
【図４】
2016191967.tif 000011
【図５】
2016191967.tif 000012
【図６】
2016191967.tif 000013
【図７】
2016191967.tif 000014
【図８】
2016191967.tif 000015
【図９】
2016191967.tif 000016
【図１０】
2016191967.tif 000017
【図１１】
2016191967.tif 000018
【図１２】
2016191967.tif 000019
【図１３】
2016191967.tif 000020
【図１４】
2016191967.tif 000021
【図１５】
2016191967.tif 000022
【図１６】
2016191967.tif 000023
【図１７】
2016191967.tif 000024
【図１８】
2016191967.tif 000025
【図１９】
2016191967.tif 000026
【図２０】
2016191967.tif 000027
【図２１】
2016191967.tif 000028
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
ＮｉとＡｌから選択される少なくとも１種のＸ元素を含み、残部がＣｕおよび不可避不純物であると共に、Ｎｉ含有量は５０原子％以下であり、膜の一部が窒化し、かつ
膜厚が５０ｎｍである場合の、波長６５０ｎｍの反射率が４５％以下であると共に、波長６５０ｎｍの光吸収率が４０％以上であることを特徴とする窒素含有Ｃｕ合金膜。
【請求項２】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、膜厚５０ｎｍにおける波長６５０ｎｍの反射率が４５％以下であって、波長６５０ｎｍの光吸収率が４０％以上である、膜の一部が窒化したＣｕ膜とを有し、かつ
第１層と第２層の２層積層膜の可視光反射率が４５％以下であると共に、該２層積層膜のシート抵抗が１．０Ω／□以下であることを特徴とする積層膜。
【請求項３】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、膜厚５０ｎｍにおける波長６５０ｎｍの反射率が４５％以下であって、波長６５０ｎｍの光吸収率が４０％以上である、膜の一部が窒化したＣｕ膜と、
第３層として、Ｉｎ、Ｚｎ、ＳｎおよびＡｌよりなる群から選択される少なくとも１種の元素を含む酸化物膜とを有し、かつ
前記第１層、第２層および第３層の３層積層膜の可視光反射率が３０％以下であると共に、該３層積層膜のシート抵抗が１．０Ω／□以下であることを特徴とする積層膜。
【請求項４】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、請求項１に記載の窒素含有Ｃｕ合金膜とを有し、かつ
第１層と第２層の２層積層膜の可視光反射率が４５％以下であると共に、該２層積層膜のシート抵抗が１．０Ω／□以下であることを特徴とする積層膜。
【請求項５】
第１層として、Ａｇ、Ａｌ、Ｃｕ、またはこれらを基とする合金のいずれかからなり、かつ電気抵抗率が１．０×１０-5Ω・ｃｍ以下である膜と、
第２層として、請求項１に記載の窒素含有Ｃｕ合金膜と、
第３層として、Ｉｎ、Ｚｎ、ＳｎおよびＡｌよりなる群から選択される少なくとも１種の元素を含む酸化物膜とを有し、かつ
前記第１層、第２層および第３層の３層積層膜の可視光反射率が３０％以下であると共に、該３層積層膜のシート抵抗が１．０Ω／□以下であることを特徴とする積層膜。
【請求項６】
前記第１層は、Ｍｎ、Ｎｉ、Ｃｏ、Ｇｅ、ＺｎおよびＴｉよりなる群から選択される少なくとも１種のＺ元素を含むＣｕ合金膜である請求項２〜５のいずれかに記載の積層膜。
【請求項７】
前記第３層は、少なくともＩｎを含む酸化物膜である請求項３、５および６のいずれかに記載の積層膜。
【請求項８】
前記第１層の膜厚は４０〜４００ｎｍである請求項２〜７のいずれかに記載の積層膜。
【請求項９】
請求項１に記載の窒素含有Ｃｕ合金膜を有する低反射導電膜または低反射配線。
【請求項１０】
請求項２〜８のいずれかに記載の積層膜を有する低反射導電膜または低反射配線。
【請求項１１】
請求項９または１０に記載の低反射導電膜または低反射配線を含む表示装置。
【請求項１２】
請求項９または１０に記載の低反射導電膜または低反射配線を含むタッチパネルセンサー。
【請求項１３】
請求項９または１０に記載の低反射導電膜または低反射配線を含む電磁波シールド。
【請求項１４】
請求項１に記載の窒素含有Ｃｕ合金膜を形成するためのＣｕ合金スパッタリングターゲット。
【請求項１５】
請求項１〜８のいずれかに記載の窒素含有Ｃｕ合金膜または積層膜を製造する方法であって、前記窒素含有Ｃｕ合金膜または前記膜の一部が窒化したＣｕ膜を、窒素ガスまたは窒素含有ガスを含む雰囲気下で反応性スパッタリング法により形成することを特徴とする窒素含有Ｃｕ合金膜または積層膜の製造方法。